(57)【要約】      （修正有）【課題】加熱による収縮が少なく形態安定性に優れ、かつ芯糸と鞘糸のスリップが少ない被覆弾性糸であって、高透明でかつ着用前後での寸法安定性に優れたストッキングを得ることができる被覆弾性糸およびその製造方法を提供する。【解決手段】沸騰水収縮率が１５％以下である熱延伸された被覆弾性糸Ｙであり、芯糸（イ）が下式（Ｉ）で示されるウレタン結合を有するポリウレタン弾性繊維、鞘糸（ロ）が伸度３０％未満であるポリアミド繊維からなる被覆弾性糸Ｙ。2011174206.tif 000013【選択図】図１
2011174206.tif 000002
【特許請求の範囲】
【請求項１】
沸騰水収縮率が１５％以下である熱延伸された被覆弾性糸であり、芯糸が下式（Ｉ）で示されるポリウレタン弾性繊維、鞘糸が伸度３０％未満であるポリアミド繊維からなることを特徴とする被覆弾性糸。
【化１】
2011174206.tif 000011
【請求項２】
糸表面から０．３５ｍｍ以上突出したヨリ弛み数が５個／ｍ未満である、請求項１記載の被覆弾性糸。
【請求項３】
芯糸の繊度が３〜４４デシテックスである、請求項１または２記載の被覆弾性糸。
【請求項４】
芯糸である下式（Ｉ）で示されるポリウレタン弾性繊維に、鞘糸として伸度３０％未満のポリアミド繊維を被覆し、該芯糸が２〜５倍に延伸された状態で、１４０℃〜１８５℃の乾熱処理を施すことを特徴とする被覆弾性糸の製造方法。
【化２】
2011174206.tif 000012
【発明の詳細な説明】
【技術分野】
【０００１】
本発明は、形態安定性に優れ、かつ高透明なストッキングを得ることができる被覆弾性糸およびその製造方法に関する。
【背景技術】
【０００２】
一般に、ストッキング類は女性からの大きなニーズである素肌感を達成すべく透明性の高いものが好まれ、従来より、透明性に優れたストッキングを得る方法、工夫が多々提案されてきた。例えば、透明性に優れたストッキングとして、少なくともレッグ部が、芯糸として１０〜３０デシテックスのゴム弾性繊維を配し、カバリング用糸として単糸デシテックスが０．５〜３．０、トータルデシテックスが５〜２０デシテックスのポリアミド系フィラメントヤーンを少なくとも１本配して形成されたカバード糸と、単糸デシテックスが１．０〜７．０デシテックス、トータルデシテックスが５〜２２デシテックスのポリアミド系フィラメントヤーン、或は、その加工糸とが１コース毎に交互に交編されているストッキングが開示されている（特許文献１参照）。また、ストッキングの透明性を向上させる方法として、糸条繊度５〜１５デシテックス、フィラメント数２〜７フィラメントで、偏平度が２．０〜６．０の偏平な繊維横断面形状を有する長繊維から構成されるカバリング用糸を巻付けてなる複合弾性糸を用いたストッキングが提案されており、丸断面に比べて透明性の向上が認められる（特許文献２参照）。
【０００３】
しかし、さらなる透明性への要望は強く、これを十分に満たすものは提案されていない。
【０００４】
また、高透明を謳うような薄手のストッキング類では、着脱時に生地が収縮しストッキングの美観を損なう欠点が生じる。そのため、たとえば、特定範囲内の動摩擦係数および解舒張力を有するポリアミドフラットヤーンのパッケージから該ポリアミドフラットヤーンを解舒、弾性糸と交編してストッキング編地を製造することで、ストッキング交編編地の均一性を向上する手法の提案もなされている（特許文献３参照）。しかしながら、かかる提案は、着用前後での寸法変化等を直接的に解決することができるものではない
さらに、弾性糸のまわりに、高伸度のポリアミドＰＯＹ（高配向未延伸糸）を巻き付けた後１．１〜１．５倍で延伸する被覆弾性糸の製造方法が提案されている（特許文献４参照）。しかしながら、ポリアミドＰＯＹをポリウレタン弾性糸にカバリングした後、これを延伸すると、ヨリ緩みが発生しやすく、延伸されたポリアミド繊維がポリウレタン弾性糸から浮いた形態となり易く、編成時に糸切れを誘発したり、ヨリずれを引き起こし易く、プレーンな編地を得ることが難しい。さらに、ストッキングも嵩高となり、結局所望する高透明な製品を得ることは難しい。
【先行技術文献】
【特許文献】
【０００５】
【特許文献１】特開昭６１−８９３０１号公報
【特許文献２】特開平７−１５７９０２号公報
【特許文献３】特開平８−０８１１２９号公報
【特許文献４】特開平５−２７２０１９号公報
【発明の概要】
【発明が解決しようとする課題】
【０００６】
本発明の目的は、透明性が高く、また、着用前後での形態安定性が高いストッキングを提供可能な被覆弾性糸およびその製造方法を提供することにある。
【課題を解決するための手段】
【０００７】
本発明の被覆弾性糸は、前記課題を解決するため、以下のいずれかの構成を有する。
（１）沸騰水収縮率が１５％以下である熱延伸された被覆弾性糸であり、芯糸が下式（Ｉ）で示されるポリウレタン弾性繊維、鞘糸が伸度３０％未満であるポリアミド繊維からなることを特徴とする被覆弾性糸。
【０００８】
【化１】
2011174206.tif 000003
【０００９】
（２）糸表面から０．３５ｍｍ以上突出したヨリ弛み数が５個／ｍ未満であることを特徴とする、前記（１）記載の被覆弾性糸。
（３）芯糸の繊度が３〜４４デシテックスである、前記（１）または（２）記載の被覆弾性糸。
（４）芯糸である下式（Ｉ）で示されるポリウレタン弾性繊維に、鞘糸として伸度３０％未満のポリアミド繊維を被覆し、該芯糸が２〜５倍に延伸された状態で、１４０℃〜１８５℃の乾熱処理を施すことを特徴とする被覆弾性糸の製造方法。
【００１０】
【化２】
2011174206.tif 000004
【発明の効果】
【００１１】
本発明によれば、加熱による収縮が少なく形態安定性に優れ、かつ芯糸と鞘糸のスリップが少ない被覆弾性糸であるので、高透明でかつ着用前後での寸法安定性に優れたストッキングを得ることができる。
【図面の簡単な説明】
【００１２】
【図１】本発明の被覆弾性糸の一実施形態を示す模式図である。
【図２】本発明の被覆弾性糸の製造工程の一例を示す概略模式図である。
【図３】実施例・比較例で作成したパンティストッキングを示す模式図である。
【発明を実施するための形態】
【００１３】
図１は、本発明の被覆弾性糸の一実施形態をモデル的に示したものである。本発明の被覆弾性糸Ｙは、ポリウレタン弾性繊維（イ）の外周に、鞘糸（ロ）が被覆された構造を有している。
本発明の被覆弾性糸は、熱延伸により沸騰水収縮率が１５％以下となった被覆弾性糸である。沸騰水収縮率が１５％より大きければ、ストッキングを編成後、プレセット、染色など熱が付与される工程において、ストッキングを構成する被覆弾性糸が収縮し、ストッキングが厚手になり、その透明性は大きく減じることとなる。さらには、染色で収縮したものを仕上げの金型セットで大きく引き延ばし熱セットすると、製品として、一旦は大きな寸法でできあがったものでも、消費者が着脱した際、ストッキングは収縮してしまい、本来の美観を損ねてしまう。熱延伸により沸騰水収縮率を１５％以下とすることで、透明性とともに当該被覆弾性糸で編成されたストッキング等の着用前後での形態安定性を高く維持することができる。
【００１４】
本発明の被覆弾性糸は、糸表面から０．３５ｍｍ以上突出したヨリ弛み数が５個／ｍ未満であることが好ましい。すなわち、鞘糸（ロ）はポリウレタン弾性繊維（イ）の外周をほとんど隙間なく、ヨリ弛み（ハ）の少ない状態で被覆されていることが好ましい。このような構成は、ストッキングを形成した際、繊維表面で空気と鞘糸のマルチフィラメントを構成しているポリマーとの屈折率差により生じる反射光を抑え、透明性を高めるのに効果がある。なお、ヨリ弛み数が５個／ｍ以上であれば、被覆弾性糸自体がかさ高になる故、透明性が減じ、ストッキングの最大の要求特性である素肌感を再現することにも影響がでる。
【００１５】
糸表面から０．３５ｍｍ以上突出したヨリ弛みの個数は、走行している被覆弾性糸に側面から、かつ、糸表面から０．３５ｍｍの位置に光を投光し、ヨリ弛みが、光を横切った回数をカウントする。測定法をより詳細に説明する。まず、光が走行糸の一方の側面にあたるようにセットする。その状態から、走行糸の他方の側面に向かって０．０１ｍｍずつ光の位置をずらしながら、該光を交差する糸の数をカウントし、カウント数が極大値を示す光の位置を糸表面とする。この糸表面からさらに同方向に光を０．３５ｍｍずらし、該光を越えて突出するヨリ弛み数を測定する。
【００１６】
次に、本発明の被覆弾性糸の芯糸であるポリウレタン弾性繊維について説明する。前記ポリウレタン弾性繊維は下式（Ｉ）で示されるポリウレタンを含む弾性繊維である。また、下式（Ｉ）で示されるポリウレタンを含む弾性繊維であって、その小角Ｘ線散乱像において、眉毛状４点散乱像を示し、子午線方向の長周期が７〜１６ｎｍ、かつ、赤道線方向の長周期が１３〜３０ｎｍであるポリウレタン繊維であることが好ましい。
【００１７】
【化３】
2011174206.tif 000005
【００１８】
上記のポリウレタン繊維は、例えば、以下の方法により製造できる。すなわち、溶媒にポリウレタンが溶解してなるポリウレタン溶液を乾式紡糸することによりポリウレタン繊維を製造するにあたり、下式（Ｉ）で示される構造式を有するとともに、下式（ＩＩ）で表される付加比率１．７〜３、ハード比率（ｎ2 ／ｎ1 ）０．６５〜３、数平均分子量３万〜２０万および軟化点１３０〜２５０℃のポリウレタンを使用するものである。
【００１９】
【化４】
2011174206.tif 000006
【００２０】
【数１】
2011174206.tif 000007
【００２１】
上述のポリウレタンは、ジオール伸長ポリウレタンであり、ジオール伸長ポリウレタンは、繊維を適度の熱セット性を有するものにすることができる。なお、本発明の効果を妨げない範囲で、ポリウレタン分子中に、ウレア結合が一部存在していても何ら構わない。
【００２２】
式（Ｉ）中のジオール残基Ｒ2となってポリウレタン分子中に配置され、ウレタン結合を与える原料のジオール鎖伸長剤としては、特に限定されるものではなく、従来公知のものが広く適用できる。なお、本発明の効果を妨げない範囲で、鎖伸長剤として、グリセリン等のように３個以上の水酸基を持つ化合物が併用されてもよいことは言うまでもない。
【００２３】
ジオール鎖伸長剤の中で、より優れたポリウレタン繊維を得るために好ましいものとしては、特に限定されるわけではないが、エチレングリコール（以下、「ＥＧ」と略称する）、１，３−プロパンジオール（以下、「ＰＤＯ」と略称する）、１，４−ブタンジオール（以下、「ＢＤＯ」と略称する）、ネオペンチルグリコール、１，２−プロピレングリコール、１，４−シクロヘキサンジメタノール、１，４−シクロヘキサンジオール、１，４−ビス（β−ヒドロキシエトキシ）ベンゼン（以下、「ＢＨＥＢ」と略称する）、ビス（β−ヒドロキシエチル）テレフタレート、パラキシリレンジオール等を挙げることができる。これらのジオール鎖伸長剤の中でも好ましいものとしては、ＥＧ、ＰＤＯ、ＢＤＯおよびＢＨＥＢが挙げられる。特に、ＥＧを伸長剤として用いたポリウレタン繊維は、強度が特に高く、耐熱性も高く、しかも、適度の熱セット性と弾性回復性を有し、さらには、耐光性も高いので、特に好ましい。なお、ジオール鎖伸長剤は、１種のみのジオールからなるものに限定されるわけではなく、複数種のジオールからなるものであってもよい。
【００２４】
式（Ｉ）中のジイソシアネート残基Ｒ1およびＲ３となってポリウレタン分子中に配置され、ウレタン結合を与える原料のジイソシアネートとしては、特に限定はされず、従来公知のものが広く適用できる。なお、本発明の効果を妨げない範囲で、３個以上のイソシアネート基を持つ化合物を併用してもよい。
【００２５】
ジイソシアネートの中で、より優れたポリウレタン繊維を得るために好ましいものとしては、特に限定されるわけではないが、ジフェニルメタンジイソシアネート（以下、「ＭＤＩ」と略称する）、ジシクロヘキシルメタンジイソシアネート（以下、「ＨＭＤＩ」と略称する）、ヘキサメチレンジイソシアネート、キシリレンジイソシアネート、トリレンジイソシアネート、フェニレンジイソシアネート、ナフタレンジイソシアネート、イソホロンジイソシアネート等を挙げることができる。これらのジイソシアネートの中でも特に好ましいものは、ＭＤＩおよびＨＭＤＩである。ＭＤＩを用いたポリウレタン繊維は、強度がより高く、耐熱性も高く、さらに耐溶剤性等も良好なものとなるからである。また、ＨＭＤＩを用いたポリウレタン繊維は、ポリオールおよび鎖伸長剤を適切に選定すると、耐光性が高くなる等の大きな利点があるからである。さらには、これら２者の中でもＭＤＩがより好ましい。ジイソシアネートは、１種のみの使用に限定されず、複数種を併用してもよい。
【００２６】
式（Ｉ）中のポリオール残基Ｐとなってポリウレタン分子中に配置され、ウレタン結合を与える原料ポリオールは、特に限定はされないが、その代表的なものとしては、ポリテトラメチレンエーテルグリコール（以下、「ＰＴＭＧ」と略称する）およびその共重合体、ポリプロピレングリコールおよびその共重合体を初めとするエーテル系ポリオール、さらには、ポリブチレンアジペートグリコールおよびその共重合体、ネオペンチルアジペートグリコールおよびその共重合体、特開平４−４１７１４号公報の第３頁第１欄第１３行〜同頁第４欄第４行等に開示されているポリエステル系ポリオール、ポリエステル系ポリオールの１種であるポリカーボネート系ポリオール、ポリシロキサン系ポリオール等の公知のポリオール等を挙げることができる。これらのポリオールの中で、エーテル系ポリオールとして好ましいものとしては、ＰＴＭＧおよびその共重合体等が挙げられる。ＰＴＭＧの共重合体の代表的なものとしては、エチレンオキシドをＰＴＭＧの末端に付加したもの、テトラヒドロフラン（以下、「ＴＨＦ」と称する）と３−メチルＴＨＦとの共重合ＰＴＭＧ等が挙げられる。ポリオールとしてＰＴＭＧおよび／またはその共重合体を用いたポリウレタン繊維は、低温特性に優れ、耐カビ性がより高く、弾性回復性により優れ、しかも耐加水分解性が高い。
【００２７】
ポリオールの分子量としては、繊維の強度および弾性回復性等を考慮して、８００〜３５００のものが好ましい。特に、側鎖のないポリオールについては、好ましい分子量は８００〜２５００である。これらの範囲の分子量のものを使用すると、ポリウレタン繊維の低温特性が特に優れたものとなるからである。また、特に好ましいのは、ポリオールが単一成分ではなく数平均分子量８００〜２５００と数平均分子量１６００〜４０００のものとの複数成分からなり、かつポリオール全体としての数平均分子量が１２００〜２６００のものである。
【００２８】
ポリウレタンを構成するポリオール残基Ｐは、ポリウレタンの１分子内において、１種類のみの使用に限定されるものではなく、複数種のポリオール残基、たとえば、エーテル系ポリオール残基とエステル系ポリオール残基が併用されていてもよい。
【００２９】
また、上記付加比率は、繊維の融点の低下および粘着性の増加を防止する観点から１．７以上とするのが好ましい。一方、繊維の伸度が低下するのを防ぐ観点から３以下とするのが好ましい。特に、耐熱性が高く、適度のセット性の繊維を得る観点から、付加比率は１．８〜２であることが好ましい。
【００３０】
ポリウレタンのハード比率は、０．６５〜３であることが好ましい。ここで、ハード比率とは、前記式（Ｉ）中の繰り返し単位数ｎ２とｎ１との比（ｎ２／ｎ１）を指す。ハード比率が上記の範囲であると、ポリウレタンの強度がより高くなり、また、耐熱性も高くなるからである。このような効果をより高くするために特に好ましいハード比率は０．９〜１．８である。
【００３１】
ポリウレタンの数平均分子量は、３万〜２０万であることが好ましい。数平均分子量がこの範囲であると、強度はもとより、実用においても耐久性が著しく向上するからである。この向上効果をより高くするために特に好ましいのは６万〜１２万である。なお、ポリウレタンの数平均分子量は、たとえば、ゲル浸透クロマトグラフィー法（以下、「ＧＰＣ法」と略す）により標準ポリスチレンで検量線を作成して測定することができる。
【００３２】
前記式（Ｉ）中、繰り返し単位数ｎ１およびｎ２は、両方とも１〜１０の範囲とする。
ｎ１およびｎ２の少なくとも一方が１未満であると、ポリウレタンの強度が不足したり、軟化点が低すぎたり、伸度が不足したりするので、所望の繊維が得られない。ｎ１が１０を越えると、ポリウレタンの軟化点が低くなりすぎるので、所望の繊維が得られない。また、ｎ２が１０を超えると、ポリウレタンの軟化点が高くなりすぎ、また、伸度が低くなるので、所望の繊維が得られない。ポリオール残基の分子量にもよるが、好ましいｎ１の範囲は１〜５である。また、好ましいｎ２の範囲は１〜５である。このような値であると、特に良好なポリウレタン繊維になるからである。
【００３３】
なお、ポリウレタンは高分子であるので、ｎ１およびｎ２の両方とも平均値である。したがって、整数とは限らない。具体的には、ｎ１およびｎ２はＮＭＲ法、加水分解法で求めることができる。
【００３４】
ポリウレタンの軟化点は、１３０〜２５０℃であることが好ましい。軟化点が１３０℃以上であると、ポリアミド繊維との併用が容易になるからである。また、軟化点が２５０℃以下であると、熱によって形態を容易に固定できる利点があるからである。これらの観点から特に好ましい軟化点は１５０〜２３０℃である。なお、ポリウレタン繊維の軟化点は、たとえば、サーモメカニカルアナライザー(Thermomechanical analyzer) 法により測定することができる。
【００３５】
本発明において、芯糸となるポリウレタン弾性繊維の繊度は３〜４４デシテックスであることが好ましい。３デシテックス未満であれば被覆弾性糸の耐久性として十分でなく、４４デシテックスより大きければストッキングを形成したときその透明性を発現することが難しい。
【００３６】
本発明において、鞘糸としては伸度３０％未満のポリアミド繊維が用いられる。特に高配向未延伸糸などで伸度が３０％以上あるものであれば、その分子構造の配向が緩くなるため収縮が大きくなり易い。その結果、被覆弾性糸自体の収縮が大きくなってしまい、製品の透明性を減ずる結果となる。鞘糸の態様としては生糸もしくは仮ヨリ糸であっても良いが、ストッキングの透明性の観点から生糸の方が好ましい。
【００３７】
次に、本発明の被覆弾性糸の製造方法を図面を用いて説明する。
【００３８】
図２は本発明の被覆弾性糸の製造方法の一例を示す概略模式図である。本発明の被覆弾性糸の製造方法では、芯糸である前記のようなポリウレタン弾性繊維１に鞘糸として前記のようなポリアミド繊維２を被覆し、該芯糸が２〜５倍に延伸された状態で、ヒータ７により１４０℃〜１８５℃の乾熱処理を施す、すなわち、被覆弾性糸を特定条件で熱延伸を施す。
【００３９】
図２において、ポリウレタン弾性繊維１は、フィードローラ３と駆動ローラ４の間でプレドラフトされ、さらに駆動ローラ４と駆動ローラ５との間で、ドラフトされる。従って、ポリウレタン弾性繊維１のトータルドラフトは、フィードローラ３と駆動ローラ５の間のローラ表面速度の比で表されるが、本発明においてはこの値が２〜５倍の範囲になるように設定する。そして、フィードローラ３と駆動ローラ５の間で２〜５倍に延伸されたポリウレタン弾性繊維１は、Ｈボビン６に巻き付けられた伸度３０％未満のポリアミド繊維２により被覆される。ポリアミド繊維２による被覆はシングルカバーであってもダブルカバーであっても良い。このように被覆弾性糸を形成した後、該被覆弾性糸には、ポリウレタン弾性糸が２〜５倍に延伸された状態を維持しながらヒータ８によって１４０℃〜１８５℃で乾熱処理を施す。乾熱処理の温度が１４０℃未満であると被覆弾性糸は十分にセットされずかさ高なものとなり好ましくない。一方、乾熱処理の温度が１８５℃より大きいと糸切れを発生し易く問題となる。熱処理を施された被覆弾性糸はワインダ９によりパッケージ１０として巻き取られる。ここでは、カバリングの工程上で熱処理を施しているが、常法通りカバリングされ巻き取られた糸を別工程にて、延伸熱処理を施しても良い。
【実施例】
【００４０】
以下、実施例により本発明をより具体的に説明する。ただし、本発明がこれら実施例により限定されるものではない。
【００４１】
＜沸騰水収縮率＞
被覆弾性糸を３０×１０-3ｃＮ／デシテックス張力下で、周長１ｍの手回し検尺器にて１０回巻のカセを作った。カセを手回し検尺器から取り出した後、該カセに３０×１０-3ｃＮ／デシテックスの張力をかけてかせ長を測定した（Ｌ０）。次に、荷重を外し、これを無荷重の状態で、９８℃、３０分間の熱水に浸漬した後、吸取紙で水を切り、２０℃×湿度５０％の環境下で１２時間風乾する。その後、３０×１０-3ｃＮ／デシテックスの荷重を加え、その状態を保って２分後に試料の長さを測定した（Ｌ１）。
【００４２】
得られたＬ０、Ｌ１を用いて下記式にて沸騰水収縮率を算出した。
【００４３】
【数２】
2011174206.tif 000008
【００４４】
なお、試験回数は１０回とし、その平均値を求めた。
【００４５】
＜伸度＞
ＪＩＳ−Ｌ−１０１３（１９９９）「化学繊維フィラメント糸試験方法」の「８．５．１標準時試験」に記載の試験方法で伸び率を求め、この測定を１０回繰り返し、その平均値を求めた。
【００４６】
＜ヨリ弛み数＞
被覆弾性糸の糸表面から０．３５ｍｍ以上突出したヨリ弛みの個数を光電型毛羽測定機（東レエンジニアリング株式会社製 hairness counter DT-104型）を用い、糸速度５０ｍ／ｍｉｎ、走行張力０．８８ｃＮ／dtexの条件で２０分間測定し、１ｍ当たりのヨリ弛みの合計個数を求めた。
【００４７】
＜ストッキングの着用前後の寸法＞
図３に示す形状のストッキングのレッグ長（Ｍ）、太もも切り替え部の巾（Ｔ）、およびつま先切り替え部の巾（Ｂ）について、着用する前の寸法（Ｍ０、Ｔ０、Ｂ０）と、ストッキングを足型に１０分間履かせて脱がした時の寸法（Ｍ１、Ｔ１、Ｂ１）とを測定した。得られた各寸法を用いて、各部位の寸法変化率を下記のとおり算出した。
【００４８】
【数３】
2011174206.tif 000009
【００４９】
＜ストッキングの透明性＞
ストッキング製品を２０代から５０代の女性モニター１０名に見てもらい、透明性について官能評価を実施した。５点を満点として評価点数結果の平均点を示す。
【００５０】
［実施例１］
図２に示す被覆弾性糸の製造工程ならびに以下に示す糸構成、糸加工条件で、カバリング加工しながら乾熱処理を施し、シングルカバーの被覆弾性糸を得た。
【００５１】
［糸構成］
芯糸：ポリウレタン弾性糸“ライクラ（登録商標）”Ｔ−１７８Ｃ（東レ・オペロンテックス社製）
繊度２０デシテックス
鞘糸：１１デシテックス５フィラメントのポリアミド延伸糸
［カバリング機上での糸加工条件］
回転数  ：２００００ｒｐｍ
ドラフト（ローラ３とローラ５の間のローラ表面速度の比）：３．０
ヨリ数  ：２０００Ｔ／ｍ
ヒータ８の温度：１７３℃
得られた被覆弾性糸の沸騰水収縮率および糸表面から０．３５ｍｍ以上突出していたヨリ弛み数は表１に示す。
【００５２】
得られた被覆弾性糸を用いて永田精機（株）製のスーパー４編機（針数４００本）で、Ｓヨリ糸とＺヨリ糸を交互に編機の給糸口に供給し、レッグ部編地を被覆弾性糸のみで編成した。なお、つま先部は、パンティストッキングとして通常行われるように、補強のため仮撚加工糸（５６デシテックス２６フィラメント）により編成した。その後、該レッグ部編地を精練・染色（９８℃×２０ｍｉｎ）、仕上げ及び型板セット（スチームセット、１０５℃×６０ｓｅｃ）してパンティストッキング製品とした。
【００５３】
得られたパンティストッキングは非常に透明性が高く、着脱前後の寸法変化も小さいものであった。表１にストッキングの着脱前後の寸法を示す。
【００５４】
［実施例２］
以下の糸加工条件に変更した以外は実施例１と同様に、シングルカバーの被覆弾性糸を得て評価した。
【００５５】
［カバリング機上での糸加工条件］
回転数  ：２００００ｒｐｍ
ドラフト：３．０
ヨリ数  ：２０００Ｔ／ｍ
ヒータ温度：１５５℃
得られた被覆弾性糸の沸騰水収縮率および糸表面から０．３５ｍｍ以上突出していたヨリ弛み数、ならびにパンティストッキングの評価結果を表１に示す。得られたパンティストッキングは実施例１には劣るが透明性が高く、着脱前後の寸法変化も小さいものであった。
【００５６】
［実施例３］
以下の糸構成に変更した以外は実施例１と同様に、シングルカバーの被覆弾性糸を得て評価した。
【００５７】
［糸構成］
芯糸：ポリウレタン弾性糸“ライクラ（登録商標）”Ｔ−１７８Ｃ（東レ・オペロンテックス社製）
繊度２０デシテックス
鞘糸：１１デシテックス２フィラメントのポリアミド延伸糸
得られた被覆弾性糸の沸騰水収縮率および糸表面から０．３５ｍｍ以上突出していたヨリ弛み数、ならびにパンティストッキングの評価結果を表１に示す。得られたパンティストッキングは実施例１よりさらに透明性が高く、着脱前後の寸法変化も小さいものであった。
【００５８】
［実施例４］
以下の糸構成に変更した以外は実施例１と同様に、シングルカバーの被覆弾性糸を得て評価した。
【００５９】
［糸構成］
芯糸：ポリウレタン弾性糸“ライクラ（登録商標）”Ｔ−１７８Ｃ（東レ・オペロンテックス社製）
繊度２０デシテックス
鞘糸：１３デシテックス５フィラメントのポリアミド仮ヨリ糸
得られた被覆弾性糸の沸騰水収縮率および糸表面から０．３５ｍｍ以上突出していたヨリ弛み数、ならびにパンティストッキングの評価結果を表１に示す。得られたパンティストッキングは実施例１〜３には劣るが透明性が高く、着脱前後の寸法変化も小さいものであった。表１にストッキングの着脱前後の寸法を示す。
【００６０】
［比較例１］
糸加工中、熱処理を施さないこと以外は実施例１と同様に、シングルカバーの被覆弾性糸を得て評価した。
【００６１】
得られた被覆弾性糸の沸騰水収縮率および糸表面から０．３５ｍｍ以上突出していたヨリ弛み数、ならびにパンティストッキングの評価結果を表１に示す。得られたパンティストッキングはかさ高で透明性が低く、着脱前後の寸法変化も大きいものであった。
【００６２】
［比較例２］
以下の糸構成に変更した以外は実施例２と同様に、シングルカバーの被覆弾性糸を得て評価した。
【００６３】
［糸構成］
芯糸：ポリウレタン弾性糸“ライクラ（登録商標）”Ｔ−１２７Ｃ（東レ・オペロンテックス社製）
繊度２２デシテックス
鞘糸：１１デシテックス２フィラメントのポリアミド延伸糸
得られた被覆弾性糸の沸騰水収縮率および糸表面から０．３５ｍｍ以上突出していたヨリ弛み数、ならびにパンティストッキングの評価結果を表１に示す。得られたパンティストッキングはかさ高で透明性が低く、着脱前後の寸法変化も大きいものであった。
【００６４】
［比較例３］
以下の糸加工条件に変更した以外は実施例１と同様に、シングルカバーの被覆弾性糸を得て評価した。
【００６５】
［カバリング機上での糸加工条件］
回転数  ：２００００ｒｐｍ
ドラフト：３．０
ヨリ数  ：２０００Ｔ／ｍ
ヒータ温度：１３０℃
得られた被覆弾性糸の沸騰水収縮率および糸表面から０．３５ｍｍ以上突出していたヨリ弛み数、ならびにパンティストッキングの評価結果を表１に示す。得られたパンティストッキングはかさ高で透明性が低く、着脱前後の寸法変化も大きいものであった。
【００６６】
［比較例４］
以下の糸構成に変更した以外は実施例１と同様に、シングルカバーの被覆弾性糸を得て評価した。
【００６７】
［糸構成］
芯糸：ポリウレタン弾性糸“ライクラ（登録商標）”Ｔ−１７８Ｃ（東レ・オペロンテックス社製）
繊度２０デシテックス
鞘糸：１７デシテックス５フィラメントのポリアミド高配向未延伸糸
得られた被覆弾性糸の沸騰水収縮率および糸表面から０．３５ｍｍ以上突出していたヨリ弛み数、ならびにパンティストッキングの評価結果を表１に示す。得られたパンティストッキングは透明性が低く、着脱前後の寸法変化も大きいものであった。
【００６８】
【表１】
2011174206.tif 000010
【符号の説明】
【００６９】
Ｙ  本発明の被覆弾性糸
（イ）ポリウレタン弾性繊維
（ロ）鞘糸
（ハ）ヨリ弛み
１  ポリウレタン弾性繊維
２  ポリアミド繊維
３  フィードローラ
４  駆動ローラ
５  駆動ローラ
６  スピンドル
７  Ｈボビン
８  ヒータ
９  ワインダ
１０  パッケージ
Ｍ０  着用前のレッグ長
Ｔ０  着用前の太もも切り替え部の巾
Ｂ０  着用前のつま先切り替え部の巾
Ｍ１  脱がした時のレッグ長
Ｔ１  脱がした時の太もも切り替え部の巾
Ｂ１  脱がした時のつま先切り替え部の巾
【図１】
2011174206.tif 000014
【図２】
2011174206.tif 000015
【図３】
2011174206.tif 000016